(57)【特許請求の範囲】
【請求項１】
不織布からなる保水部の表面にフィルムからなる非透水部を積層してなる養生シートにケイ酸塩水溶液を含浸させ、該ケイ酸塩水溶液を含浸した、保水状態の養生シートの保水部側の面を、打設したコンクリートの表面に貼着して、コンクリートを養生し、コンクリートの養生後、養生シートをコンクリートの表面から剥離させることを特徴とする養生シートを用いたコンクリートの養生方法。
【請求項２】
ケイ酸塩水溶液に、ケイ酸カリウム水溶液を用いることを特徴とする請求項１記載の養生シートを用いたコンクリートの養生方法。
【請求項３】
不織布からなる保水部の表面にフィルムからなる非透水部を積層してなる養生シートにセルロースナノファイバ含有水を含浸させ、該セルロースナノファイバ含有水を含浸した、保水状態の養生シートの保水部側の面を、打設したコンクリートの表面に貼着して、コンクリートを養生し、コンクリートの養生後、養生シートをコンクリートの表面から剥離させることを特徴とする養生シートを用いたコンクリートの養生方法。
【発明の詳細な説明】
【技術分野】
【０００１】
本発明は、養生シートを用いたコンクリートの養生方法に関するものである。
【背景技術】
【０００２】
例えば、コンクリートを打設してトンネル（覆工コンクリート）を構築する場合、養生中のコンクリートの表面から水分が蒸発し、本来の水和反応に必要な水分が失われて、養生後のコンクリートの圧縮強度が低下するという問題があった。
これを防止するため、養生中のコンクリートの表面に、不織布や合成樹脂製の養生シートを敷設し、養生中のコンクリートの表面から蒸発する水分の量を低減させることが試みられている（例えば、特許文献１〜２参照。）。
【先行技術文献】
【特許文献】
【０００３】
【特許文献１】特開平１０−６１１８４号公報
【特許文献２】特開２０１３−２４５５２６号公報
【発明の概要】
【発明が解決しようとする課題】
【０００４】
ところで、養生中のコンクリートの表面から蒸発する水分の量を低減させるためには、養生シートを養生中のコンクリートの表面に密着させることが好ましいが、養生中のコンクリートの表面は、コンクリートの内部から染み出てくる水分等によって濡れた状態になりやすく、このため、特許文献１に記載されたように、養生シートを接着剤（又は粘着剤。以下、同じ。）を用いて養生中のコンクリートの表面に接着することが試みられているが、コンクリートの表面と接着剤層との界面や接着剤層と養生シートとの界面に水の薄膜層が形成されやすく、養生シートが養生中のコンクリートの表面から簡単に剥がれてしまうという問題やコンクリートの表面に接着剤が残留するおそれがあるという問題があった。
【０００５】
一方、特許文献２に記載されたように、保水剤を適用した養生シートを用いることによって、長期に亘って保水性を維持することが試みられているが、養生シートとコンクリートとの間に結合力を生じさせるものではないため、養生シートが乾燥すると、養生シートが養生中のコンクリートの表面から簡単に剥がれてしまうという問題があった。
【０００６】
本発明は、上記従来の養生シートの有する問題点に鑑み、養生シートが養生中のコンクリートの表面から不用意に剥がれることなく、養生シートを養生中のコンクリートの表面に長期に亘って密着させることができるとともに、コンクリートの表面にコンクリート構造体に影響を与える残留物が生じない養生シートを用いたコンクリートの養生方法を提供することを目的とする。
【課題を解決するための手段】
【０００７】
上記目的を達成するため、本発明の養生シートを用いたコンクリートの養生方法は、不織布からなる保水部の表面にフィルムからなる非透水部を積層してなる養生シートにケイ酸塩水溶液を含浸させ、該ケイ酸塩水溶液を含浸した、保水状態の養生シートの保水部側の面を、打設したコンクリートの表面に貼着して、コンクリートを養生し、コンクリートの養生後、養生シートをコンクリートの表面から剥離させることを特徴とする。
【０００８】
この場合において、ケイ酸塩水溶液に、ケイ酸カリウム水溶液を用いることができる。
【０００９】
また、同じ目的を達成するため、本発明の養生シートを用いたコンクリートの養生方法は、不織布からなる保水部の表面にフィルムからなる非透水部を積層してなる養生シートにセルロースナノファイバ含有水を含浸させ、該セルロースナノファイバ含有水を含浸した、保水状態の養生シートの保水部側の面を、打設したコンクリートの表面に貼着して、コンクリートを養生し、コンクリートの養生後、養生シートをコンクリートの表面から剥離させることを特徴とする。
【発明の効果】
【００１０】
本発明の養生シートを用いたコンクリートの養生方法によれば、ケイ酸カリウム水溶液等のケイ酸塩水溶液又はセルロースナノファイバ含有水を含浸させた養生シートの保水部側の面を、打設したコンクリートの表面に貼着して、コンクリートを養生するようにすることにより、養生シートが乾燥したときに、ケイ酸塩やセルロースナノファイバが、養生シートとコンクリートとの間に結合力を生じさせ、養生シートが養生中のコンクリートの表面から不用意に剥がれることがなく、養生シートを養生中のコンクリートの表面に長期に亘って密着させることによって、養生中のコンクリートの表面から蒸発、散逸しようとする水分を養生シートにより阻止し、その量を低減させて、養生中のコンクリートの表面を長期間湿潤状態に保つことができ、また、コンクリートの表面にコンクリート構造体に影響を与える残留物が生じることがないことと相俟って、高品質のコンクリート構造体を構築することができる。
【図面の簡単な説明】
【００１１】
【図１】本発明の養生シートを用いたコンクリートの養生方法の一実施例を示す説明図である。
【図２】打設したコンクリートの表面に貼着した養生シートを剥離するのに要する荷重を経時的に測定した結果を示すグラフである。
【発明を実施するための形態】
【００１２】
以下、本発明の養生シートを用いたコンクリートの養生方法の実施の形態を、図面に基づいて説明する。
【００１３】
図１に、本発明の養生シートを用いたコンクリートの養生方法の一実施例を示す。
この養生シートを用いたコンクリートの養生方法は、例えば、トンネル（覆工コンクリート）を構築する場合において、型枠内にコンクリートを打設した後、型枠を撤去して脱型したコンクリート１に適用したもので、不織布からなる保水部２１の表面にフィルムからなる非透水部２２を積層してなる養生シート２を用い、この養生シート２の保水部２１にケイ酸塩水溶液又は（及び）セルロースナノファイバ含有水を含浸させ、このケイ酸塩水溶液又は（及び）セルロースナノファイバ含有水を含浸させた養生シート２の保水部２１側の面を、打設したコンクリート１の表面に貼着して、コンクリート１を養生するようにしている。
ここで、非透水部２２は、保水部２１の一方の面の全面に形成するようにする。
【００１４】
この場合において、養生シート２の保水部２１を構成する不織布には、合成繊維、天然繊維（パルプを含む。）、再生繊維又はこれらを混合した繊維を用いた不織布を使用することができるが、特に、植物系再生繊維のセルロース繊維（短繊維）を用いた不織布は、微細なセルロース繊維が養生シート２とコンクリート１との間に大きな結合力を生じさせることができ、また、合成繊維を用いた不織布は、強度が大きいため、それぞれ好適に使用することができる。
【００１５】
また、養生シート２の非透水部２２を構成するフィルムには、ポリオレフィン樹脂等の合成樹脂製のフィルムを使用することができる。
【００１６】
そして、養生シート２の保水部２１を構成する不織布と、養生シート２の非透水部２２を構成するフィルムとは、ラミネート加工により、積層、一体化するようにする。
【００１７】
養生シート２の保水部２１に含浸させるケイ酸塩水溶液に用いるケイ酸塩には、ケイ酸カリウム、ケイ酸ナトリウムを用いることができるが、特に、ケイ酸カリウムは、コンクリート１のセメント成分と結合することによって、乾燥したときにコンクリート１の表面に白化現象を生じさせることがないため、好適に使用することができる。
【００１８】
また、同じく、養生シート２の保水部２１に含浸させるセルロースナノファイバ含有水に用いるセルロースナノファイバには、汎用のセルロースナノファイバ（ＣＮＦ）、例えば、幅４〜１００ｎｍ、長さ５μｍ以上の高アスペクト比を有する汎用のセルロースシングルナノファイバ（ＣＳＮＦ）を使用することができる。
【００１９】
この養生シートを用いたコンクリートの養生方法によれば、ケイ酸塩水溶液又はセルロースナノファイバ含有水を含浸させた養生シート２の保水部２１側の面を、打設したコンクリート１の表面に貼着して、コンクリート１を養生するようにするようにする。
これにより、コンクリート１の表面が十分に湿潤しているときは、コンクリート１の表面と養生シート２との間に存在する水分の表面張力により、柔軟性を有する養生シート２がコンクリート１の表面に貼り付き、密着することによって、養生シート２の保水部２１に含浸されたケイ酸塩水溶液又はセルロースナノファイバ含有水がコンクリート１の表面からコンクリート１内に均一に浸透し、コンクリート１の若材齢時に必要な水分を供給することができるとともに、養生シート２の非透水部２２により、コンクリート１の表面からの水分の散逸を防止することができる。
そして、時間の経過とともに、養生シート２の保水量が低下し、養生シート２が乾燥することによって、コンクリート１の表面と養生シート２との間に存在する水分の表面張力が弱まるが、ケイ酸塩やセルロースナノファイバが、養生シート２とコンクリート１との間に結合力を生じさせ（養生シート２の保水部２１を構成する不織布に、植物系再生繊維のセルロース繊維（短繊維）を用いた不織布を使用することにより、微細なセルロース繊維が養生シート２とコンクリート１との間に大きな結合力を生じさせることができる。）、養生シート２が養生中のコンクリート１の表面から不用意に剥がれることがなく、養生シート２を養生中のコンクリート１の表面に長期に亘って密着させることができる。
これによって、養生中のコンクリート１の表面から蒸発、散逸しようとする水分を養生シート２により阻止し、その量を低減させて、養生中のコンクリート１の表面を長期間湿潤状態に保つことができ、また、コンクリート１の表面にコンクリート構造体に影響を与える残留物が生じることがないことと相俟って、高品質のコンクリート構造体を構築することができる。
そして、コンクリート１の養生が終わり、コンクリート１の表面から剥離した養生シート２は、単に、養生シート２の保水部２１に水分を含浸させたり、さらに必要に応じて、再度、ケイ酸塩水溶液又はセルロースナノファイバ含有水を含浸させることによって、再使用することができる。
なお、養生シート２を構成する保水部２１を構成する不織布に、植物系再生繊維のセルロース繊維（短繊維）を用いた不織布を使用することにより、木材パルプを原料とする生分解性材料である点で、使用後の養生シート２の廃棄処理に制約が少ないという利点を有している。
【００２０】
以下、本発明の養生シートを用いたコンクリートの養生方法について、実証実験を行った結果を示す。
【００２１】
［実証実験］
水路トンネルの二次覆工コンクリートについて、以下の内容で試験施工を実施した。
・打設コンクリート：呼び強度２１Ｎ／ｍｍ２、スランプ１５ｃｍ、最大骨材寸法２０ｍｍ、高炉セメントＢ種（２１−１５−２０ＢＢ）
・養生条件：
コンクリート打設後、翌日脱型、表面に材齢２８日まで養生シートを貼着して、コンクリートを養生した。
ここで、養生シートには、植物系再生繊維のセルロース繊維（短繊維）を用いた不織布（フタムラ化学社製、プレーンタイプ、品種４０６、目付６０ｇ／ｍ２、厚さ０．３７ｍｍ、抱水性６５４％の湿式短繊維スパンボンド法により製造されたセルロース１００％のノーバインダ不織布）からなる保水部の表面に厚さ２０μｍのポリプロピレン樹脂製のフィルムからなる非透水部をラミネート加工により、積層、一体化してなる養生シートを用いた。
また、養生シートの保水部には、ケイ酸塩水溶液（２〜５％程度（本実施例においては、３．３％）のケイ酸カリウム水溶液）又はセルロースナノファイバ含有水（水１００ｇに対してセルロースシングルナノファイバ（ＣＳＮＦ）０．１〜０．３ｇ（本実施例においては、０．２ｇ）を含有させたセルロースナノファイバ含有水）を、養生シートを当該ケイ酸塩水溶液又はセルロースナノファイバ含有水に浸漬することにより飽和状態に含浸させ、このケイ酸塩水溶液又はセルロースナノファイバ含有水を含浸させた養生シートの保水部側の面を、打設したコンクリートの表面に貼着した。
なお、養生シートの保水部に、水を、養生シートを水に浸漬することにより飽和状態に含浸させ、この水を含浸させた養生シートの保水部側の面を、打設したコンクリートの表面に貼着したものを比較例とした。
・実証実験結果
図２に、打設したコンクリートの表面に貼着した養生シートを剥離するのに要する荷重（５ｃｍ×５ｃｍの試験片を切り出し、コンクリートの表面に貼着した養生シートに対して垂直方向の剥離力を作用させたときに、養生シートが剥離する荷重）を経時的に測定した結果を示す。
【００２２】
実施例（ケイ酸塩水溶液：ＮＮＣ５００、セルロースナノファイバ含有水：ＣＳＮＦ）は、比較例（水）と比較して、湿潤時及び乾燥（ｄｒｙ）時のいずれにおいても、打設したコンクリートの表面に貼着した養生シートを剥離するのに要する荷重が、極めて大きい値を示すことを確認した。
また、養生シートの保水部にセルロースナノファイバ含有水を含浸させ、打設したコンクリートの表面に貼着した後、コンクリートの表面から剥離した養生シートは、単に、養生シートの保水部に水分を含浸させることで、複数回の再使用に対応できることを確認した。
【００２３】
以上、本発明の養生シートを用いたコンクリートの養生方法について、その実施例に基づいて説明したが、本発明は上記実施例に記載した構成に限定されるものではなく、その趣旨を逸脱しない範囲において適宜その構成を変更することができるものである。
【産業上の利用可能性】
【００２４】
本発明の養生シートを用いたコンクリートの養生方法は、養生シートが養生中のコンクリートの表面から不用意に剥がれることなく、養生シートを養生中のコンクリートの表面に長期に亘って密着させることができるとともに、コンクリートの表面にコンクリート構造体に影響を与える残留物が生じないものであることから、トンネル（覆工コンクリート）を構築する場合を始めとして、コンクリートの養生の用途に広く好適に用いることができる。
【符号の説明】
【００２５】
１  コンクリート
２  養生シート
２１  保水部
２２  非透水部
【図１】
0006411293.tif 000002
【図２】
0006411293.tif 000003